환류 응축기 , 적하 깔때기 , 온도계 및 교반 장치 를 구비 한 플라스크 에 , 적당량 의 질소 가스 를 유동 시켜서 질소 환경 을 만들 고 , 프로필렌글리콜 모노 메틸 에 터 아세테이트 100 부 를 넣 고 , 교반 하 면서 , 85 ℃ 가 될 때 까지 가열 하 였 다 . 그 다음 에 , 그 플라스크 에 , 적하 펌프 로 약 5 시간 에 걸쳐서 , 메타크릴산 ( 아래쪽 좌측 의 구성 단위 를 형성 하 는 데 이용 됨 ) 19 부 , 3 , 4 - 에폭시 트라이 사이 클로 [ 5 . 2 . 1 . 02 . 6 ] 데칸 - 8 - 일 아크릴 레이트 및 3 , " 4 - 에폭시 트라이 사이 클로 [ 5 . 2 . 1 . 02 . 6 ] 데칸 - 9 - 일 아크릴 레이트 의 혼합물 ( 함 유비 를 몰 비 로 계산 하 면 50 : 50 ) ( 상품명 "" E - DCPA """, 다 이 셀 사 제품 ) 171 부 를 프로필렌글리콜 모노 메틸 에 터 아세테이트 40 부 에 용해 시켜 이루어진 용액 을 적하 하 였 다 . 또한 , 플라스크 에 , 다른 적하 펌프 를 이용 해서 , 중합 개시제 인 2 , 2 '- 아조 비스 ( 2 , 4 - 다이메틸 발레 로 나이트릴 ) 26 부 를 프로필렌글리콜 모노 메틸 에 터 아세테이트 120 부 에 용해 시킨 용액 을 , 약 5 시간 걸쳐서 적하 하 였 다 . 중합 개시제 의 적하 가 종료 한 후 , 약 3 시간 같 은 온도 로 유지 하 고 , 그 후 실온 이 될 때 까지 냉각 시켜 , 고형 성분 43 . 5 % 의 공중 합체 ( 수지 B 2 - 1 ) 의 용액 을 얻 었 다 . 얻 어 진 수지 B 2 - 1 의 중량 평균 분자량 은 8000 , 분자량 분포 는 1 . 98 , 고형 성분 환산 의 산가 는 53 mg - KOH / g 이 었 다 . 제작 예 2 - 1 에서 제작 된 공중 합체 는 이하 의 화학식 5 - 1 로 표시 되 는 구성 단위 를 갖 는다 .